ТВЕРДОСПЛАВНЫЙ НАКОНЕЧНИК И СПОСОБ ЕГО ПРОИЗВОДСТВА

1. Твердосплавный наконечник, выполненный в виде тела из спеченного твердого сплава WC-Co, причем химический состав спеченного твердого сплава, образующего твердосплавный наконечник, отличается тем, что соотношение WC и Co в их смеси, по существу, одинаково от области вершины до соединительной области, при этом первый связующий металл или второй связующий металл обеспечивает изменяющийся химический состав, причем содержание первого связующего металла или второго связующего металла увеличивается в направлении от области вершины к соединительной области, при этом первый связующий металл не образует эвтектическую структуру с WC, и температура эвтектики второго связующего металла с WC превышает эвтектическую температуру спеченного твердого сплава WC-Co, а температура плавления второго связующего металла превышает температуру спекания с образованием жидкой фазы для спеченного твердого сплава WC-Co.
2. Способ производства твердосплавного наконечника, у которого соотношение WC и Со в их смеси, по существу, одинаково в каждом из слоев от вершинного слоя в области вершины до соединительного слоя в соединительной области, включая один или более промежуточных слоев, при этом первый связующий металл или второй связующий металл обеспечивает изменяющийся химический состав, причем содержание первого связующего металла или второго связующего металла увеличивается в направлении от области вершины к соединительной области, при этом первый связующий металл не образует эвтектическую структуру с WC, и температура эвтектики второго связующего металла с WC превышает эвтектическую температуру спеченного твердого сплава WC-Co, а температура плавления второго связующего металла превышает температуру спекания с образованием жидкой фазы для спеченного твердого сплава WC-Co, причем способ включает следующие процессы, состоящие из первого процесса, второго процесса, третьего процесса и четвертого процесса, при этом:
первый процесс представляет собой этап, на котором в пресс-форме для изготовления твердосплавного наконечника размещают порошок спеченного твердого сплава для вершинного слоя, содержащий смесь из WC и Со с требуемым их соотношением, и наименьшее количество связующего металла,
второй процесс представляет собой этап, на котором в пресс-форме для изготовления твердосплавного наконечника сверху вершинного слоя размещают порошок спеченного твердого сплава для одного или более промежуточных слоев, содержащий смесь из WC и Со с их требуемым соотношением, и связующий металл, содержание которого постепенно увеличивается по сравнению с вершинным слоем,
третий процесс представляет собой этап, на котором в пресс-форме для изготовления твердосплавного наконечника сверху промежуточного слоя (слоев) размещают порошок спеченного твердого сплава для соединительного слоя, содержащий смесь из WC и Со с их требуемым соотношением, и наибольшее количество связующего металла, и прикладывают давление для получения прессовки, а
четвертый процесс представляет собой этап, на котором прессовку помещают в нагревательную печь и спекают при температуре плавления связующего металла или ниже этой температуры и давлении ниже атмосферного для изготовления твердосплавного наконечника.
3. Способ производства твердосплавного наконечника, у которого соотношение WC и Со в их смеси, по существу, одинаково в каждом из слоев от вершинного слоя в области вершины до соединительного слоя в соединительной области, при этом первый связующий металл или второй связующий металл обеспечивает изменяющийся химический состав, причем содержание первого связующего металла или второго связующего металла увеличивается в направлении от области вершины к соединительной области, при этом первый связующий металл не образует эвтектическую структуру с WC, и температура эвтектики второго связующего металла с WC превышает эвтектическую температуру спеченного твердого сплава WC-Co, а температура плавления второго связующего металла превышает температуру спекания с образованием жидкой фазы для спеченного твердого сплава WC-Co, причем способ включает следующие процессы, состоящие из первого процесса, второго процесса и третьего процесса, при этом:
первый процесс представляет собой этап, на котором в пресс-форме для изготовления твердосплавного наконечника размещают порошок спеченного твердого сплава для вершинного слоя, содержащий смесь из WC и Со с их требуемым соотношением,
второй процесс представляет собой этап, на котором в пресс-форме для изготовления твердосплавного наконечника сверху вершинного слоя размещают порошок спеченного твердого сплава для соединительного слоя, содержащий смесь из WC и Со с их требуемым соотношением, и связующий металл, и прикладывают давление для получения прессовки, а
третий процесс представляет собой этап, на котором прессовку помещают в нагревательную печь и спекают при температуре плавления связующего металла или ниже этой температуры и давлении ниже атмосферного для изготовления твердосплавного наконечника.